(57)【特許請求の範囲】
【請求項１】
有機結合剤で結合した硫酸カルシウム二水和物粒子を含む建材であって、
該硫酸カルシウム二水和物粒子は、それぞれが、最長寸法および横寸法を有しており、該横寸法は、該最長寸法により定まる軸における該粒子の最大幅に相当し、
該硫酸カルシウム二水和物粒子は、該硫酸カルシウム二水和物粒子の少なくとも７５％について、該横寸法の値が該最長寸法の値の少なくとも２０％であるような、低縦横比を有し、
前記建材は、自己支持体である、建材。
【請求項２】
前記横寸法の前記値は、前記最長寸法の前記値の少なくとも４０％である、請求項１に記載の建材。
【請求項３】
前記有機結合剤は、任意選択で架橋により修飾されている植物由来の有機結合剤である、請求項１から２のいずれか１項に記載の建材。
【請求項４】
前記有機結合剤は、以下：
・ダイズタンパク質；
・デンプンおよび／またはデンプン誘導体。
のうち１種または複数を含む、請求項３に記載の建材
【請求項５】
前記有機結合剤は、前記建材の０．５〜３０重量％の量で存在する、請求項１から４のいずれか１項に記載の建材。
【請求項６】
前記硫酸カルシウム二水和物粒子は、前記建材の５０〜９０重量％の量で存在する、請求項１から５のいずれか１項に記載の建材。
【請求項７】
密度が２５０〜１６００ｋｇ／ｍ３の範囲である、請求項１から６のいずれか１項に記載の建材。
【請求項８】
無機結合剤をさらに含み、該無機結合剤は任意選択でセメント質材料を含む、請求項１から７のいずれか１項に記載の建材。
【請求項９】
前記無機結合剤は、上限２０重量％の量で存在する、請求項８に記載の建材。
【請求項１０】
石膏系製品を製造する方法であって、以下の工程：
・ある量の硫酸カルシウム二水和物粒子を用意する工程であって、該硫酸カルシウム二水和物粒子は、それぞれが、最長寸法および横寸法を有しており、該横寸法は、該最長寸法により定まる軸における該粒子の最大幅に相当し、
該硫酸カルシウム二水和物粒子は、該硫酸カルシウム二水和物粒子の少なくとも７５％について、該横寸法の値が該最長寸法の値の少なくとも２０％であるような、低縦横比を有する、工程；
・該硫酸カルシウム二水和物粒子をひとまとまりに結合させるための有機結合剤を用意する工程；および
・該硫酸カルシウム二水和物粒子と該有機結合剤を混合する工程、
を含み、
前記硫酸カルシウム二水和物粒子と有機結合剤の混合物を硬化させて自己支持体である建材を提供する工程をさらに含む、方法。
【請求項１１】
前記有機結合剤は、粉末状で用意され、かつ前記有機結合剤は任意選択で水を含む、請求項１０に記載の製造方法。
【請求項１２】
前記硫酸カルシウム二水和物および前記有機結合剤と混合するための充填材料を用意する工程をさらに含む、請求項１０または１１に記載の製造方法。
【請求項１３】
前記硫酸カルシウム二水和物と有機結合剤の混合物に安定した泡を含ませる工程をさらに含む、請求項１０から１２のいずれか１項に記載の製造方法。
【発明の詳細な説明】
【技術分野】
【０００１】
本発明は、石膏系建材、そのような建材を形成するのに使用可能な配合物、および石膏からそのような建材を作る方法に関する。
【背景技術】
【０００２】
石膏は、硫酸カルシウムが自然に存在する場合の形であり、安定な二水和物（ＣａＳＯ４・２Ｈ２Ｏ）の形をしている。「石膏」という用語は、本明細書中使用される場合、安定な二水和物の状態にある硫酸カルシウムを意味し；天然鉱物、合成による等価物（例えば、燃料工業および／またはリサイクル処理から得られる石膏）、およびスタッコ（硫酸カルシウム半水和物）または無水物の水和から生じる二水和物材料を含む。
【０００３】
石膏は、その性質により、工業用および建築用しっくいならびに他の建材（石膏壁板など）に使用するのに非常に適している。石膏は、豊富で、一般に安価な原材料であり、脱水および再水和の連続工程を通じて、鋳造、成形、その他の方法により有用な形状にすることができる。例えば、石膏壁板（石膏ボードまたは乾式壁としても知られる）は、凝結石膏芯を紙のカバーシートで挟んだものとして形成される。
【０００４】
従来、石膏は、しっくいとして使う場合には、粉砕して、通常は大気圧下、約１２０〜１７０℃などの温度で焼成することで調製される。これにより、部分脱水した石膏が典型的にはβ結晶形の半水和物として得られ、得られたものを水と混合して水性スタッコスラリー、ペースト、もしくは分散液を形成し、次いで水性媒体から再結晶させることでスラリーなどを凝結させることにより、建築または構造用材料として用いることができる。
【０００５】
この既知の焼成および再水和のプロセスを通じて形成される硫酸カルシウム粒子を特徴づける性質は、それらが、針状、すなわち尖っているということである。したがって、そのような粒子は、実際上、大きな縦横比を有する。この縦横比というのは、粒子の最長寸法対粒子の横軸寸法の比である。
【０００６】
石膏壁板は、一般に、塗装などのコーティングを受けるのに適した紙または他の繊維材料で表面が覆われた硬化石膏含有芯からなる。焼石膏を主成分とする水性芯スラリーを２枚のカバーシートで挟み、焼石膏の再水和により水性石膏芯スラリーを凝結または硬化させ、通常は続いてドライヤーでの熱処理により過剰な水を除去することで石膏壁板を製造するのが一般的である。石膏スラリーが凝結し（すなわち、水性スラリーに存在する水と反応し）乾燥した後、形成されたシートを必要な大きさに切断する。
【先行技術文献】
【特許文献】
【０００７】
【特許文献１】米国特許公開第２００８／００５０６０２号
【特許文献２】カナダ特許第１２３０６９５号
【発明の概要】
【発明が解決しようとする課題】
【０００８】
しかしながら、石膏を焼成して部分脱水した形にする工程および乾燥工程は、両方とも、大量のエネルギーを消費する処理であり、したがって石膏を使って具体的により少ないエネルギーで建材を作ることができる方法を提供することが目的である。
【課題を解決するための手段】
【０００９】
最も一般的に言うと、本発明は、微粒子マトリクスを結合剤と直接混合することで形成される建材（例えば、隔壁となるボード）を提供することができる。結合剤は、実際上、マトリクスをひとまとまりに接着するが、結合剤とマトリクスの間にはどのような化学反応も起こることは予想されない。マトリクスは、例えば、硫酸カルシウム二水和物、砂、炭酸カルシウム、または他の不活性硬質粒子を含むことができる。あるいは、マトリクスはゴムを含んでもよい。典型的には、結合剤は有機物である。典型的には、結合剤は、粘弾性接着剤である。
【図面の簡単な説明】
【００１０】
ここから、本発明の利点であるいくつかの特性および本発明を実際に運用できるようにするやり方を、以下の図面を参照して、以下の実行された代表的な実施例で示す：
【００１１】
【図１】本発明の第一の態様の第一の実施形態による建材の走査電子顕微鏡写真である。
【図２】本発明の第一の態様の第二の実施形態による建材の走査電子顕微鏡写真である。
【図３】石膏系建材の比較例の走査電子顕微鏡写真である。
【図４】図３の建材を高倍率で示す。
【図５】図３の建材を低倍率で示す。
【図６】本発明の実施形態による複合体検体における、石膏粒子の典型的な粒子径分布を示す。
【００１２】
一般に、マトリクスは、建材の少なくとも５０重量％、好ましくは少なくとも６０重量％、特に好ましくは少なくとも６５重量％を占める。
【００１３】
典型的には、マトリクスは、硫酸カルシウム二水和物である。この場合、本方法により、焼成および乾燥という大量のエネルギーを消費する工程を回避することができる。
【００１４】
建材に存在する硫酸カルシウム粒子は、焼成および再水和のプロセスを受けないため、これらの粒子は針状の形に成長しない。
【００１５】
つまり、硫酸カルシウム二水和物と結合剤を直接混合することで形成された建材と、焼成および再水和の既知プロセスで形成された生成物とを、硫酸カルシウム二水和物粒子の形状、特にそれらの縦横比を検討することで識別することが、通常は可能である。典型的には、硫酸カルシウム二水和物粒子と結合剤を直接混合することで形成された生成物中の硫酸カルシウム二水和物粒子は、焼成および再水和の既知プロセスで形成された針状粒子よりもブロック様の形に近くなる。
【００１６】
したがって、第一の態様において、本発明は、有機結合剤で結合した硫酸カルシウム二水和物粒子を含む建材を提供することができ、
硫酸カルシウム二水和物粒子は、それぞれが、最長寸法および横寸法を有しており、この横寸法は、最長寸法により定まる軸における粒子の最大幅に相当し、
硫酸カルシウム二水和物粒子は、硫酸カルシウム二水和物粒子の少なくとも７５％について、横寸法の値が最長寸法の値の少なくとも２０％であるような、低縦横比を有する。
【００１７】
本発明のこの態様によって生成物にもたらされる硫酸カルシウム粒子は、針様ではなくて、例えば、板様またはブロック様であることができる。したがって、実際上、硫酸カルシウム粒子は、低縦横比、例えば、１０未満、場合によっては５未満、他の場合には３未満の縦横比を有する。
【００１８】
横寸法は、最長寸法と交差する方向に伸びるもので、例えば、最長寸法に対し垂直である。
【００１９】
一般に、硫酸カルシウム二水和物粒子の少なくとも８５％は、最長寸法の少なくとも２０％はある横寸法を有する。
【００２０】
典型的には、硫酸カルシウム二水和物粒子の少なくとも７５％、場合によっては少なくとも８５％が、最長寸法の少なくとも３０％はある横寸法を有する。場合によっては、硫酸カルシウム二水和物粒子の少なくとも７５％が、最長寸法の少なくとも４０％、場合によっては少なくとも５０％、または少なくとも６０％はある横寸法を有する。
【００２１】
典型的には、硫酸カルシウム二水和物粒子のＤ５０粒子径（すなわち、その径を超える粒子の量が、ちょうど５０重量％になる等量粒子径）は、３μｍ超、場合によっては、２０μｍ超、または５０μｍ超である。一般に、Ｄ５０粒子径は、２ｍｍ未満、場合によっては０．５ｍｍ未満、場合によっては２５０μｍ未満である。硫酸カルシウム二水和物粒子のＤ５０径は、例えば、レーザー粒度測定法により測定することができる。
【００２２】
典型的には、建材は、自己支持体である。例えば、建材は、石膏ボードなどの一体型要素が可能である。「自己支持体」という用語には、コーティング（目地用複合物の塗布により生成されるものなど）は含まれない。なぜなら、コーティングは自己支持するのではなく、基板に支持されているからである。一般に、建材は、剛体である。
【００２３】
ある実施形態において、建材は、ほぼ平板状であってもよい（すなわち、ある一方向の寸法が、残りの２方向の寸法よりも大幅に小さい）。代替実施形態において、建材はブロック状であってもよい。典型的には、建材の体積は、０．００５ｍ３超、好ましくは０．００７ｍ３超、より好ましくは０．０１ｍ３超である。
【００２４】
この建材に使用される石膏粒子は、好ましくは、天然物である。あるいは、石膏粒子は、工業原料に由来するものであってもよいが、ただし、二水和物の形をしていることが条件である。場合によっては、石膏は、天然および合成硫酸カルシウム二水和物の混合物であってもよい。例えば、硫酸カルシウム二水和物粒子は、排煙脱硫を通じて形成された石膏を含んでもよい。
【００２５】
典型的には、結合剤として、植物由来の有機結合剤、例えばアルキド樹脂、例えば、植物または植物油（亜麻仁油など）から得られるポリ不飽和脂肪酸由来のトリグリセリド系のものなどを挙げることができる。そのような有機結合剤として他にも適切なものとして、ダイズタンパク質、松脂（ロジン、変性ロジンおよびそれらの誘導体、ポリテルペン、変性ポリテルペン、テルペン・フェノール樹脂、またはロジンエステル樹脂など）、デンプンおよびデンプン誘導体、ならびに変性天然ゴムラテックスが挙げられる。
【００２６】
デンプン結合剤として、アルファ化デンプンおよび非アルファ化デンプンを挙げることができる。アルファ化デンプンの好適な例は、Ｓｔａｒａｍｉｃ  ７４７（登録商標）である。非アルファ化デンプンの好適な例は、天然のトウモロコシデンプンである。
【００２７】
好ましくは、結合剤は、デンプンまたはダイズタンパク質を含む。有機結合剤は、水性接着剤であってもよい。
【００２８】
場合によっては、結合剤は、ポリアミノポリアミド・エピクロロヒドリン（ＰＡＥ）樹脂およびタンパク質からなる接着剤組成物（米国特許公開第２００８／００５０６０２号（特許文献１）に記載のものなど）を含んでもよい。
【００２９】
場合によっては、結合剤は、有機結合剤化合物の混合物を含んでもよい。結合剤は、天然および／または合成化合物を含んでもよい。
【００３０】
場合によっては、結合剤は、変性した架橋形で提供されてもよい。架橋は、当該分野で既知のとおり、付加、除去、置換、縮合、無機または金属錯体化、放射線硬化、および／またはカップリング反応を通じて誘導することができる。
【００３１】
結合剤は、典型的には植物由来の有機結合剤であるものの、他の形の結合剤も可能である。例えば、結合剤は、合成有機結合剤であってもよく、例えば、石油化学製品に由来するものでもよい。例えば、結合剤は、接着剤組成物、例えばカナダ特許第１２３０６９５号（特許文献２）に記載されるものなどであってもよい。特許文献２は、本明細書中参照として援用される。
【００３２】
この場合、結合剤は、例えば、脂肪族または芳香族炭化水素樹脂、フェノール樹脂、キシレン樹脂、またはクマロン・インデン樹脂を含むことができる。そのような樹脂は、以下の成分のうちの１種または複数をさらに含む接着剤組成物の形で提供することが可能である：天然または合成重合体の水性分散液、無機充填材、繊維充填材、および界面活性剤。
【００３３】
典型的には、結合剤は、セルロースまたはセルロース質の増粘剤（目地用複合物に見ることができるものなど）を含まない。他の場合において、セルロースまたはセルロース質の増粘剤は、建材の０．２重量％未満、好ましくは０．１重量％未満の量で存在する。
【００３４】
典型的には、建材は、有機結合剤を少なくとも０．５重量％、好ましくは少なくとも１重量％、場合によっては少なくとも５重量％含む。一般に、建材は、有機結合剤を３０重量％未満、好ましくは２０重量％未満、より好ましくは１５重量％未満含む。
【００３５】
一般に、建材は、硫酸カルシウム二水和物粒子を少なくとも５０重量％、好ましくは少なくとも６０重量％、より好ましくは少なくとも６５重量％含む。典型的には、建材は、硫酸カルシウム二水和物粒子を９９重量％未満、好ましくは９５重量％未満、より好ましくは９０重量％未満含む。
【００３６】
本発明の第一の態様による建材は、無機結合剤、例えばセメント、石灰スタッコ、または別のポゾラン結合剤をさらに含むことができる。無機結合剤は、典型的には建材の上限２０重量％、好ましくは上限１５重量％の量で存在する。
【００３７】
無機結合剤の存在は、必須ではない。というのも、建材強度は、主に有機結合剤に由来するからである。事実、本発明の実施形態によっては、無機結合剤は存在しないか、存在しても１重量％未満である。
【００３８】
場合によっては、結合剤は２種以上の材料の混合物、例えば有機材料と無機材料が混合したもの、を含んでもよい。
【００３９】
石膏は密度が２．３２ｋｇ／ｍ３あるため、軽量充填材を加えることで石膏系製品の密度を下げることが望ましいことが多い。軽量充填材の例として以下の表のものを挙げる：
【００４０】
【表１】
0006340735.tif 000002
【００４１】
＊ＥｃｏｃｒａｄｌｅおよびＧｒｅｅｎｓｕｌａｔｅは登録商標
【００４２】
軽量充填材は、典型的には、粒子状で提供され、粒子径は一般に３０μｍ〜４ｍｍの範囲である。
【００４３】
他の充填材料、例えばシリカ砂、ドロマイト、または炭酸カルシウムなども、加えることができる。
【００４４】
建材は、その組成次第で、典型的には、従来のしっくいボードに広く匹敵する密度を有するようになる。すなわち、本発明の第一の態様による建材は、最低密度として２５０ｋｇ／ｍ３の範囲が可能であり、３００ｋｇ／ｍ３または４００ｋｇ／ｍ３の範囲まで可能である。このような場合、この建材を形成するプロセスは、典型的には、硫酸カルシウム二水和物と結合剤の混合物に、安定した泡を含ませる工程を含むことができる。
【００４５】
典型的には、本発明の第一の態様による建材は、最高密度として１６００ｋｇ／ｍ３の範囲にあり、１４００ｋｇ／ｍ３または１３００ｋｇ／ｍ３の範囲まで可能である。
【００４６】
上記の最高値と最低値の範囲内にある密度も可能である。
【００４７】
建材は、ボードの形をしていてもよい。この場合、ボードはさらに強化用繊維を含むことができる。そのような強化用繊維として、ガラス繊維（典型的には短繊維）または石膏ボードに従来から使用されている他の繊維を挙げることができる。本発明によるそのようなボードは、表面強化材または裏打ちシートが付いていてもいなくてもよい；表面強化材が用いられる場合、強化材は、例えば、繊維スクリム、繊維メッシュ、紙、ガラスマット、ポリエステルマット、天然繊維マット（例えば麻、木、竹、または亜麻）、コットン／ポリエステルマット、ポリエステル／ガラスマットのものが可能である。実施形態によっては、裏打ちシートは、ハニカム構造を有するものでもよい。好ましくは、裏打ちシートは、３層重ねの紙で構成される。
【００４８】
他の無害な材料、補助剤、および成分も、適切であれば、建材に存在してもよい。そのような無害な材料として、任意選択で追加される成分、例えば、撥水剤（シリコーン油またはワックス、殺菌剤、殺真菌剤、着色剤、および難燃剤など）、流動化剤、界面活性剤（例えば、アニオン性界面活性剤、カチオン性界面活性剤、または両者の混合物）、安定した泡、揮発性有機化合物用吸着剤（すなわち、ＶＯＣ捕捉剤）、および乾燥剤を挙げることができる。乾燥剤の存在は、結合剤がアルキド樹脂を含む場合に特に好ましいかもしれない。
【００４９】
第二の態様において、本発明は、石膏系製品を製造する方法を提供し、本方法は以下の工程を含む：
・ある量の硫酸カルシウム二水和物粒子を用意する工程；
・硫酸カルシウム二水和物粒子をひとまとまりに結合させるための有機結合剤を用意する工程；および
・硫酸カルシウム二水和物粒子と結合剤を混合する工程。
【００５０】
一般に、本方法はさらに、硫酸カルシウム二水和物と結合剤の混合物を硬化させて自己支持体である建材を提供する工程を含む。
【００５１】
結合剤は、粉末状で用意してもよいし、水溶液もしくは水性乳濁液／分散液として用意してもよい。一般に、本方法は、結合剤を硬化させて石膏粒子同士の結合を確実にする工程を含む。
【００５２】
本発明の第二の態様の方法は、無機結合剤、例えばセメント、石灰スタッコ、または別のポゾラン結合剤を添加するさらなる工程を含んでもよい。無機結合剤の使用は、石膏系製品の機械的性質、特に、製品の初期強度および凝結を向上させるのではないかと思われる。
【００５３】
本発明に従って使用される石膏は、好ましくは天然物であり、破砕または粉砕してから結合剤と混合してもよい。
【００５４】
石膏は密度が２．３２ｋｇ／ｍ３あるため、軽量充填材（本発明の第一の態様に関連して列挙したものなど）を加えることで石膏系製品の密度を下げることが望ましいことが多い。
【００５５】
これに加えて、またはこれに代えて、石膏系製品の密度は泡を含ませることにより下げることもできる。
【００５６】
本発明の第二の態様の方法に従って建材を形成するのに使用される成分は、それぞれが、本発明の第一の態様の建材に存在する成分についての任意選択の特性を有することができる。
【００５７】
本発明の第二の態様の方法により形成された建材は、本発明の第一の態様の建材の任意選択の特性をどれでも有することができる。
【００５８】
第三の態様において、本発明は、以下を含む石膏配合物を提供することができる：
ｉ）重量にして配合物の主成分となる、細かく粉砕した石膏（すなわち、硫酸カルシウム二水和物）；および
ｉｉ）重量にして配合物の副成分となる、石膏用結合剤としての、植物由来の有機接着物質。
【００５９】
本発明の第三の態様による石膏配合物の成分は、それぞれが、本発明の第一の態様の建材に存在する成分についての任意選択の特性を有することができる。
【発明を実施するための形態】
【実施例１】
【００６０】
石膏、デンプン結合剤、および任意選択の充填材料から、プリズム型の試験検体を調製した。デンプンは、非アルファ化デンプン（この場合は、天然のトウモロコシ）、または２種のアルファ化デンプン（アルファ化デンプン１＝ｓｔａｒａｍｉｃ  ７４７（Ｔａｔｅ＆Ｌｙｌｅ製）；アルファ化デンプン２＝ＩＣＢ  １３００（Ｔａｔｅ＆Ｌｙｌｅ製））のうちの一方のいずれかであった。密度および曲げ強度を測定した。結果を表２に示す。
【００６１】
【表２】
0006340735.tif 000003
【実施例２】
【００６２】
石膏、アルキド樹脂結合剤、充填材料、および任意選択の乾燥剤から、プリズム型の試験検体を調製した。アルキド樹脂は、Ｃｒａｙ  Ｖａｌｌｅｙ製の市販品である。ＯＭＧ  Ｂｏｒｃｈｅｒ製の乾燥剤を、複数の実施例で使用した。密度および曲げ強度を測定した。結果を表３に示す。
【００６３】
【表３】
0006340735.tif 000004
0006340735.tif 000005
【実施例３】
【００６４】
石膏、タンパク質系結合剤（Ｓｏｙａｄ、Ｈｅｒｃｕｌｅｓ  ｇｒｏｕｐにより開発されたもの）、および充填材料から、プリズム型の試験検体を調製した。密度および曲げ強度を測定した。結果を表４に示す。
【００６５】
【表４】
0006340735.tif 000006
0006340735.tif 000007
【実施例４】
【００６６】
石膏、松由来結合剤（テルペンフェノール乳濁液ＴＲ６０２）、および充填材料から、プリズム型の試験検体を調製した。密度および曲げ強度を測定した。結果を表５に示す。
【００６７】
【表５】
0006340735.tif 000008
【００６８】
曲げ強度の測定
製造後、プリズムを４０℃で２４時間乾燥させ、続いて２５℃および湿度５０％でさらに２４時間養生させた。プリズムの曲げ強度は、Ｚｗｉｃｋ万能試験機を用いて３点曲げを行い測定した。
【００６９】
プリズムの製造
以下の手順を用いて、デンプン結合剤を含有するプリズムを製造した。他の結合剤を含有するプリズムについても類似の方法を用いた。
１．粉末類：石膏および添加剤（例えば、軽量充填材など）をブレンドする
２．水を粉末デンプンと混合する
３．石膏粉末ブレンドを水／デンプン混合物に注ぐ
４．均質なスラリーになるまで、粉末ブレンドと水をミキサー（Ｋｅｎｗｏｏｄミキサーなど）で混合する
５．試料が軽量化剤として泡を含む場合は、当該分野で既知のプロセスに従って別に発生させた泡を、好ましくはこの段階で加える
６．スラリーを型に流し込む
７．余分な石膏スラリーをすくい取る
８．型をトレイに置く。型は金属トレイで覆ってもよい。
９．型に入った試料を、適切な時間および適切な温度で、例えば１４０℃で１時間３０分、４０℃で２４時間、または４０℃〜１４０℃の温度で１時間３０分〜の間、硬化／乾燥させる。
【００７０】
試料の機械的挙動は、室温で試験した。試料は、試験前に少なくとも１日間、室温（１５〜２５℃）に維持した。
【００７１】
この方法を用いて、厚さ約１３ｍｍ以下のボードを作ることもできる。この場合、硬化工程は１２０℃で１時間１０分である。そのうえ、当該分野で既知のとおり、石膏ペーストを流し込む前でも後でも、両面に紙のライナーを付けることが可能である。
【００７２】
走査電子顕微鏡写真
図３、図４、および図５は、既知の焼成および再水和プロセスに従って製造された石膏しっくいボードの走査電子顕微鏡写真を示す。このプロセスは、縦横比の大きい針様石膏結晶の形成をもたらすことがわかる。針状晶の長さは、約２０μｍである。
【００７３】
それらに対して、図１および図２は、本発明の異なる実施形態による石膏複合体の走査電子顕微鏡写真を示す。図１は、ダイズタンパク質結合剤を含む複合体を示し、一方図２はデンプン結合剤を含むしっくいボードを示す。石膏結晶は、顕微鏡写真の明るい領域に相当し、一方暗い領域は、結合剤、および／または試料を取り付けるのに用いたエポキシ樹脂に相当する。
【００７４】
本発明による石膏しっくいボードでは、石膏粒子は針様というよりもブロック様に近いことがわかる。そのうえさらに、図１および図２に示す建材中の石膏粒子の大きさは、図３〜５に示す比較例中に存在する石膏針状晶よりもはるかに大きい。
【００７５】
図６は、本発明の実施形態による複合体検体における石膏粒子の典型的な粒子径分布を示す。この図から、複合体検体における石膏粒子は、概して、１〜１００μｍの粒子径を有することがわかる。粒子の大部分は（体積で測定して）２０〜６０μｍの粒子径を有する。
0006340735.tif 000009
【図１】
0006340735.tif 000010
【図２】
0006340735.tif 000011
【図３】
0006340735.tif 000012
【図４】
0006340735.tif 000013
【図５】
0006340735.tif 000014
【図６】
0006340735.tif 000015